(57)【要約】【課題】  ランプ主放電部の一部分に、接合部を両端に持ち、且つその接合部は主放電部より細い部分があり、その部分に補助アマルガム、又は水銀アマルガムを配置しなくても点滅寿命を延長できる接合形蛍光ランプの製造方法を提供すること。【解決手段】  この発明に係る接合形蛍光ランプの製造方法は、水銀アマルガムによって放電に寄与する水銀蒸気圧をコントロールされた蛍光ランプであって、管内径より細い接合箇所を少なくとも２箇所持ち、少なくとも一部分の放電路がその両端が接合箇所によって形成され、一部分の放電路に水銀アマルガムまたは水銀が一時的に貯蔵される補助アマルガムが存在しない接合形蛍光ランプの製造方法において、管内面に塗布される蛍光体塗液中に蛍光体重量比で、０．３〜３．０％のホウ酸を添加したことを特徴とする。【選択図】        図２
2005085733.tif 000002
【特許請求の範囲】
【請求項１】
水銀アマルガムによって放電に寄与する水銀蒸気圧をコントロールされた蛍光ランプであって、前記管内径より細い接合箇所を少なくとも２箇所持ち、少なくとも一部分の放電路がその両端が前記接合箇所によって形成され、前記一部分の放電路に水銀アマルガムまたは水銀が一時的に貯蔵される補助アマルガムが存在しない接合形蛍光ランプの製造方法において、
管内面に塗布される蛍光体塗液中に蛍光体重量比で、０．３〜３．０％のホウ酸を添加したことを特徴とする接合形蛍光ランプの製造方法。
【発明の詳細な説明】
【技術分野】
【０００１】
この発明は、接合形蛍光ランプの製造方法に関するものである。
【背景技術】
【０００２】
蛍光ランプは、水銀蒸気放電より発生する紫外線を管内面に塗布形成された蛍光体層により可視光線に変換し照明として利用するものである。
【０００３】
また、小型化するためにＵ字形のガラス管を複数回接合してランプを製造するものがある（ＦＨＴ（ＪＩＳ  Ｃ  ７６０１）等）。
【０００４】
また、小型化することにより発熱部の集中で発光管そのものの温度が上昇する。これは水銀蒸気圧の上昇を招き、効率の低下につながる。そこで高温になっても水銀蒸気圧を低くコントロールできる水銀アマルガムを利用した蛍光ランプも通常利用されている。
【特許文献１】特開２００２−２３１００７号公報
【発明の開示】
【発明が解決しようとする課題】
【０００５】
上記のような蛍光ランプの群を調べると、その一部の集団に極めて点滅寿命の短いものがあることが判明した。その特徴はランプ主放電部の一部分に、接合部を両端に持ち、且つその接合部は主放電部より細く、従ってその部分の存在により水銀原子の自由拡散が阻害されるものであることが研究の結果明らかになった。
【０００６】
但し、インジウム等の補助アマルガムが存在し、これにより水銀が上記水銀原子の自由拡散が阻害される部分に供給される場合は、この限りではない。これは主アマルガムがこの部分に存在しても同様であった。
【０００７】
ランプ主放電部の一部分に、接合部を両端に持ち、且つその接合部は主放電部より細い部分があると、点灯直後この部分の水銀蒸気が不足し、且つ隣接部からの水銀原子の自由拡散が阻害されるため、数分間非常に高い電位傾度が存在し、この存在が放電そのものを乱し、電極上電子放射物質の消耗を激しくしているように推察された。
【０００８】
蛍光体を塗布しない素通しガラス管でランプを作ると、該当部分からの水銀可視発光（青色の直接発光）は点灯直後薄く、且つ移動縮やスネーク現象等も観察され、隣接する放電路へも影響を与えていた。
【０００９】
発明者らは、この放電の乱れが電極付近にまで悪影響を及ぼし、強い歪んだ電気力線により加速された水銀イオンが電子放射物質を飛散させるため、電子放射物質が消耗しやすく点滅寿命を短くしているものと推察している。
【００１０】
この該当部分も点灯を継続すると水銀原子が自由拡散して正常な状態になる。この間、約３〜５分程度要す。
【００１１】
従って、これらランプも点滅回数が少なければ特に短寿命は問題にならないが、点滅回数が多いと問題になる。特にこのような構成は、家庭のトイレに用いられる電球型の蛍光ランプの発光管等で該当している。
【００１２】
これを避けるには該当部分を無くせば良い。つまり、どの部分にも補助アマルガムか、水銀アマルガムを配置すれば、ここより水銀原子が供給されるので、このような問題はなくなるが、他の設計条件より常にこれを回避できるものではない。
【００１３】
この発明は上記のような問題点を解決するためになされたもので、ランプ主放電部の一部分に、接合部を両端に持ち、且つその接合部は主放電部より細い部分があり、その部分に補助アマルガム、又は水銀アマルガムを配置しなくても点滅寿命を延長できる接合形蛍光ランプの製造方法を提供することを目的とする。
【課題を解決するための手段】
【００１４】
この発明に係る接合形蛍光ランプの製造方法は、水銀アマルガムによって放電に寄与する水銀蒸気圧をコントロールされた蛍光ランプであって、管内径より細い接合箇所を少なくとも２箇所持ち、少なくとも一部分の放電路がその両端が接合箇所によって形成され、一部分の放電路に水銀アマルガムまたは水銀が一時的に貯蔵される補助アマルガムが存在しない接合形蛍光ランプの製造方法において、管内面に塗布される蛍光体塗液中に蛍光体重量比で、０．３〜３．０％のホウ酸を添加したことを特徴とする。
【発明の効果】
【００１５】
この発明に係る接合形蛍光ランプの製造方法は、蛍光体塗液中に蛍光体重量比で、０．３〜３．０％のホウ酸を添加したことにより、蛍光体層がランプ完成時水銀親和力を持ち、ランプ主放電部の一部分で、接合部を両端に持ち、且つその接合部は主放電部より細い部分があり、その部分に補助アマルガム、又は水銀アマルガムが存在しない部分があっても点灯直後の極めて低い水銀蒸気圧が直ちに解消し悪影響が抑制できる。
【発明を実施するための最良の形態】
【００１６】
実施の形態１．
図１、２は実施の形態１を示す図で、図１はコンパクト形蛍光ランプを示す平面図と正面図、図２はコンパクト形蛍光ランプの構成を示す展開図である。図において、コンパクト形蛍光ランプ１は４本のＵ字管２を３ヶ所の接合部３で接合して１本の放電路を形成している。主アマルガム４と補助アマルガム５を用いて、発光管の温度が上昇しても水銀蒸気圧を低くコントロールして、効率が下がらないようにしている。
【００１７】
図２に示すように、４本のＵ字管２の中の１本が不具合該当Ｕ字管２ａであり、くびれ部３ａがボトルネックとなり水銀の自由拡散が乱され均一化が遅れる。
【００１８】
Ｕ字管２の管内径は８ｍｍ、接合部３の径は６ｍｍであり、接合部３は主放電部であるＵ字管２よりも細い。不具合該当Ｕ字管２ａには、主アマルガム４や補助アマルガム５は存在しないので、点灯直後、水銀蒸気圧が不足し、且つ両端の主放電部より細い接合部３の存在により、隣接部からの水銀原子の自由拡散が阻害されるため、数分間非常に高い電位傾度が存在し、この存在が放電そのものを乱し、電極上電子放射物質の消耗を激しくする。
【００１９】
そこで、蛍光体塗液にホウ酸を添加しておくことを試みた。図３は４種類の蛍光体塗液について、不点灯になるまでの平均回数を実験により求めた結果を示す。電源は６０Ｈｚ、１００Ｖ、周囲温度２５℃、Ｂｉ−Ｉｎ−Ｈｇ４％のアマルガム、インジウム補助アマルガムを用いた。
点滅は、１分間点灯、５分間消灯の６分間サイクルで電子放射物質消耗によるランプ不点灯までの点滅回数を測定した。ランプは、電球形蛍光ランプＥＦＡ１２に用いられる発光管をランプに組み立てず、そのまま通常の点灯回路に接続して測定を行った。
【００２０】
図３に示すように、従来例のホウ酸なしでは、他のホウ酸添加のものより不点灯になるまでの点滅回数が少ない。実施例のホウ酸０．３％添加及びホウ酸３．０％添加で不点灯になるまでの点滅回数が大幅に改善される。しかし、比較例のホウ酸４．０％添加では不点灯になるまでの点滅回数は改善されるが全光束が低下する。ホウ酸４．０％以上では、蛍光体塗液中のラッカー成分が分解しづらくなるものと推察され、蛍光体層焼付工程で発光管体色が若干黄ばんで見えた。
【００２１】
従って、蛍光体塗液へのホウ酸添加量は、蛍光体重量比で０．３〜３．０％が最適と考えられる。
【００２２】
上述の実施の形態によれば、主アマルガムや補助アマルガムは存在しない不具合該当Ｕ字管２ａは点灯直後、水銀蒸気圧が不足し、且つ両端の主放電部より細い接合部３（くびれ部３ａ）の存在により両端の主放電部より細い接合部３の存在により、隣接部からの水銀原子の自由拡散が阻害されるため、数分間非常に高い電位傾度が存在し、この存在が放電そのものを乱し、電極上電子放射物質の消耗を激しくする傾向があるが、管内面に塗布する蛍光体塗液へホウ酸を蛍光体重量比で０．３〜３．０％添加することにより、点灯直後の極めて低い水銀蒸気圧が直ちに解消し悪影響が抑制できる。
【図面の簡単な説明】
【００２３】
【図１】実施の形態１を示す図で、コンパクト形蛍光ランプを示す平面図と正面図である。
【図２】実施の形態１を示す図で、コンパクト形蛍光ランプの構成を示す展開図である。
【図３】実施の形態１を示す図で、４種類の蛍光体塗液について、不点灯になるまでの平均回数を実験により求めた結果を示す図である。
【符号の説明】
【００２４】
１  コンパクト形蛍光ランプ、２  Ｕ字管、２ａ  不具合該当Ｕ字管、３  接合部、３ａ  くびれ部、４  主アマルガム、５  補助アマルガム。
【図１】
2005085733.tif 000003
【図２】
2005085733.tif 000004
【図３】
2005085733.tif 000005